(57)【要約】【課題】鉛蓄電池の充電効率を改善することができる鉛蓄電池用負極、及び充電効率が良い鉛蓄電池を提供する。【解決手段】本発明の一態様は、鉛及びカーボンブラックを含む負極合剤を有し、上記カーボンブラックのＤＢＰ吸油量と比表面積との積が１６，０００ｍＬ・ｍ２／１００ｇ２以上２８，０００ｍＬ・ｍ２／１００ｇ２以下である鉛蓄電池用負極である。【選択図】図１
2020053168.tif 000002
【特許請求の範囲】
【請求項１】
鉛及びカーボンブラックを含む負極合剤を有し、
上記カーボンブラックのＤＢＰ吸油量と比表面積との積が１６，０００ｍＬ・ｍ２／１００ｇ２以上２８，０００ｍＬ・ｍ２／１００ｇ２以下である鉛蓄電池用負極。
【請求項２】
上記カーボンブラックの比表面積が７０ｍ２／ｇ以上２４０ｍ２／ｇ以下である請求項１の鉛蓄電池用負極。
【請求項３】
請求項１又は請求項２の鉛蓄電池用負極を備える鉛蓄電池。
【請求項４】
ナトリウムイオンを含む電解液をさらに備え、
上記電解液におけるナトリウムイオンの含有量が０ｍｍｏｌ／Ｌ超３０ｍｍｏｌ／Ｌ以下である請求項３の鉛蓄電池。
【請求項５】
アイドリングストップ車用である請求項３又は請求項４の鉛蓄電池。
【発明の詳細な説明】
【技術分野】
【０００１】
本発明は、鉛蓄電池用負極及び鉛蓄電池に関する。
【背景技術】
【０００２】
鉛蓄電池は、車載用、産業用等、様々な用途で広く使用されている。例えば車載用の鉛蓄電池は、セルモータ駆動用電源や車内電気機器用電源として用いられている。
【０００３】
鉛蓄電池においては、各種性能を改善するために、負極活物質に対してカーボン等の添加剤が添加されている（特許文献１参照）。特許文献１には、リグニンスルホン酸ナトリウム塩、硫酸バリウム及びオイルファーネスブラックが負極活物質に添加された鉛蓄電池が提案されている。
【先行技術文献】
【特許文献】
【０００４】
【特許文献１】特開２００８−１５２９５５号公報
【発明の概要】
【発明が解決しようとする課題】
【０００５】
近年、自動車の燃費向上を目的として、エンジンのアイドリングを停止するシステムが普及しつつある。これらのシステムを採用した自動車（アイドリングストップ車）に備わる鉛蓄電池においては、従来の自動車に備わる蓄電素子と比べて、充放電の頻度が高い。また、短い時間でより多くの電力を充電できることが求められる。このように、アイドリングストップ車用の鉛蓄電池においては、効率のよい充電が可能であることが要求されるが、従来の鉛蓄電池は、この要求に十分に応えられるものではない。ここで、アイドリングストップ寿命試験として、所定の短時間の充放電を繰り返す試験方法が、電池工業会規格ＳＢＡ  Ｓ  ０１０１に規定されている。充電の効率が悪いと、このようなアイドリングストップ寿命試験において、放電電圧の低下が早く、寿命が短くなる。
【０００６】
本発明は、以上のような事情に基づいてなされたものであり、その目的は、鉛蓄電池の充電効率を改善することができる鉛蓄電池用負極、及び充電効率が良い鉛蓄電池を提供することである。
【課題を解決するための手段】
【０００７】
上記課題を解決するためになされた本発明の一態様は、鉛及びカーボンブラックを含む負極合剤を有し、上記カーボンブラックのＤＢＰ吸油量と比表面積との積が１６，０００ｍＬ・ｍ２／１００ｇ２以上２８，０００ｍＬ・ｍ２／１００ｇ２以下である鉛蓄電池用負極である。
【０００８】
本発明の他の一態様は、当該鉛蓄電池用負極を備える鉛蓄電池である。
【発明の効果】
【０００９】
本発明によれば、鉛蓄電池の充電効率を改善することができる鉛蓄電池用負極、及び充電効率が良い鉛蓄電池を提供することができる。
【図面の簡単な説明】
【００１０】
【図１】図１は、本発明の実施形態に係る鉛蓄電池の外観と内部構造を示す、一部を切り欠いた分解斜視図である。
【発明を実施するための形態】
【００１１】
本発明の一実施形態に係る鉛蓄電池用負極は、鉛及びカーボンブラックを含む負極合剤を有し、上記カーボンブラックのＤＢＰ吸油量と比表面積との積が１６，０００ｍＬ・ｍ２／１００ｇ２以上２８，０００ｍＬ・ｍ２／１００ｇ２以下である鉛蓄電池用負極である。
【００１２】
当該鉛蓄電池用負極は、鉛蓄電池の充電効率を改善することができる。この理由は定かではないが、以下の理由が推測される。充放電を繰り返すことにより負極合剤内で粗大化する硫酸鉛が、充電受入性等を低下させる原因の一つであることが知られている。硫酸鉛は、充電時には還元され、電解液に溶出するものの、充放電が繰り返されるにつれて、硫酸塩は還元及び溶出し難くなり、粗大化が進む。そこで、硫酸鉛の周囲にカーボンブラックによる導電性ネットワークを形成することで、充電時に硫酸鉛を効率よく還元し、硫酸鉛の粗大化を抑制できると考えられる。一方、カーボンブラックのＤＢＰ吸油量は、カーボンブラックが構築する導電性ネットワークの発達度合いを示す。また、カーボンブラックの比表面積は、反応面積の大きさを示す。カーボンブラックのＤＢＰ吸油量と比表面積との積が１６，０００ｍＬ・ｍ２／１００ｇ２未満と小さい場合、導電性ネットワークの発達が不十分な状態と考えられる。この場合、充電時に硫酸鉛に十分な量の電気が流れないため、硫酸鉛の還元を十分に行うことができず、充電効率が改善されない。逆に、カーボンブラックのＤＢＰ吸油量と比表面積との積が２８，０００ｍＬ・ｍ２／１００ｇ２超と大きい場合、流れる電気量は増大し、硫酸鉛の還元は生じやすくなると考えられるものの、カーボンブラック表面において電解反応の活性点が増える。このため、電解反応によるガス発生が多くなり、充電効率が悪くなる。また、電解反応が増えることで、減液量も多くなることからも好ましくない。これに対し、カーボンブラックのＤＢＰ吸油量と比表面積との積が１６，０００ｍＬ・ｍ２／１００ｇ２以上２８，０００ｍＬ・ｍ２／１００ｇ２以下の範囲である場合、十分な導電性ネットワークを構築しつつ、電解反応の活性点の増加が抑えられた状態となっていると推測される。このような状態の場合、充電時に十分な電気量が流れるため、負極合剤の内部の硫酸鉛まで十分に還元することができるとともに、ガスの発生も抑制され、この結果、充電効率が良好になると推測される。
【００１３】
本明細書において、カーボンブラックのＤＢＰ吸油量は、ＪＩＳ  Ｋ  ６２１７−４に準拠して測定された値とする。カーボンブラックの比表面積は、以下の方法により測定されたＢＥＴ比表面積とする。まず、カーボン０．１ｇを計量し窒素吸着法を用いた細孔径分布測定を行う。得られる吸着等温線のＰ／Ｐ０＝０．０６〜０．３の領域から５点を抽出してＢＥＴプロットを行い、その直線のｙ切片と傾きからＢＥＴ比表面積が算出できる。
【００１４】
上記カーボンブラックの比表面積が７０ｍ２／ｇ以上２４０ｍ２／ｇ以下であることが好ましい。カーボンブラックの比表面積を上記範囲とすることで、充電効率をより良くすることができる。
【００１５】
本発明の一実施形態に係る鉛蓄電池は、当該鉛蓄電池用負極を備える鉛蓄電池である。当該鉛蓄電池は、上述した本発明の一実施形態に係る鉛蓄電池用負極を備えるため、充電効率が良い。
【００１６】
当該鉛蓄電池は、ナトリウムイオンを含む電解液をさらに備え、上記電解液におけるナトリウムイオンの含有量が０ｍｍｏｌ／Ｌ超３０ｍｍｏｌ／Ｌ以下であることが好ましい。このように、ナトリウムイオンの含有量が比較的少ない電解液を用いることで、充電効率がより良好になる。
【００１７】
当該鉛蓄電池は、アイドリングストップ車用であることが好ましい。当該鉛電池は、充電効率が良いため、短時間での効率的な充電が要求されるアイドリングストップ車に好適に用いることができる。
【００１８】
以下、本発明の一実施形態に係る鉛蓄電池用負極及び鉛蓄電池について、順に詳説する。
＜鉛蓄電池用負極＞
本発明の鉛蓄電池用負極の一実施形態に係る負極板は、負極集電体と負極合剤とを具備する。負極合剤は、負極集電体に保持されている。
【００１９】
（負極集電体）
負極集電体は、通常、格子板状である。負極集電体は、鉛（Ｐｂ）又は鉛合金の鋳造により形成してもよく、鉛又は鉛合金シートを加工して形成してもよい。加工方法としては、エキスパンド加工や打ち抜き（パンチング）が挙げられる。
【００２０】
負極集電体に用いられる鉛合金は、Ｐｂ−Ｓｂ系合金、Ｐｂ−Ｃａ系合金、Ｐｂ−Ｃａ−Ｓｎ系合金等が挙げられる。これらの鉛又は鉛合金は、更に、添加元素として、Ｂａ、Ａｇ、Ａｌ、Ｂｉ、Ａｓ、Ｓｅ、Ｃｕ等の元素を含んでもよい。負極集電体は、組成の異なる鉛合金層を有してもよく、鉛合金層は複数でもよい。
【００２１】
（負極合剤）
負極合剤は、鉛及びカーボンブラックを含む。
【００２２】
鉛は、負極活物質として機能する成分であり、通常、負極合剤における主成分である。負極合剤に占める鉛の含有量は、例えば９０質量％以上９９．９９質量％以下とすることができる。負極合剤中の鉛の一部又は全部は、硫酸鉛等として存在していてもよい。
【００２３】
カーボンブラックは、炭素を主成分とする粒子として負極合剤中に存在する。負極合剤に含まれるカーボンブラックのＤＢＰ吸油量の下限としては、５０ｍＬ／１００ｇが好ましく、８０ｍＬ／１００ｇがより好ましく、１１０ｍＬ／１００ｇがさらに好ましい。一方、カーボンブラックのＤＢＰ吸油量の上限としては、３００ｍＬ／１００ｇが好ましく、２５０ｍＬ／１００ｇがより好ましく、２２０ｍＬ／１００ｇがさらに好ましい。カーボンブラックのＤＢＰ吸油量が上記範囲であることで、カーボンブラックにより形成される導電性ネットワークがより適度な状態となり、良好な導電性が発揮されることにより、充電効率をより良好にすることができる。
【００２４】
カーボンブラックの比表面積の下限としては、例えば５０ｍ２／ｇであってもよいが、７０ｍ２／ｇが好ましく、１００ｍ２／ｇがより好ましいことがある。一方、カーボンブラックの比表面積の下限としては、例えば３００ｍ２／ｇであってもよいが、２４０ｍ２／ｇが好ましく、２００ｍ２／ｇがより好ましく、１３０ｍ２／ｇがさらに好ましいこともある。カーボンブラックの比表面積が上記範囲であることで、ガスが発生する電解反応を抑制しつつ、良好な導電性を確保することができる。このため、充電効率をより良好にすることができる。また、比表面積を上記上限以下とすることで、電解液の減少を抑制することができる。
【００２５】
カーボンブラックのＤＢＰ吸油量と比表面積との積の下限は１６，０００ｍＬ・ｍ２／１００ｇ２であり、１８，０００ｍＬ・ｍ２／１００ｇ２が好ましく、２０，０００ｍＬ・ｍ２／１００ｇ２がより好ましい。一方、この積の上限は２８，０００ｍＬ・ｍ２／１００ｇ２であり、２５，０００ｍＬ・ｍ２／１００ｇ２がより好ましい。カーボンブラックのＤＢＰ吸油量と比表面積との積が上記範囲であることで、カーボンブラックによる良好な導電性の確保と、電解反応の抑制とをバランスよく達成し、充電効率を良好にすることができる。
【００２６】
カーボンブラックは、ＤＢＰ吸油量と比表面積との積が１６，０００ｍＬ・ｍ２／１００ｇ２以上２８，０００ｍＬ・ｍ２／１００ｇ２以下のものである限り特に限定されず、種々のカーボンブラックが用いられる。カーボンブラックとしては、例えばファーネスブラック、チャンネルブラック、サーマルブラック、アセチレンブラック、ケッチェンブラック等が挙げられる。これらは、単独で用いてもよく、また、２種以上併用してもよい。
【００２７】
カーボンブラックのＤＢＰ吸油量、比表面積及びこれらの積は、ＤＢＰ吸油量や比表面積の異なる２種以上の市販のカーボンブラックを混合することなどにより所望する値に調整することができる。
【００２８】
負極合剤中におけるカーボンブラックの、鉛（１００質量％）に対する含有量の下限としては、０．１質量％が好ましく、０．３質量％がより好ましい。カーボンブラックの含有量を上記下限以上とすることで、十分な導電性を確保し、充電の効率性をより高めることができる。カーボンブラックの鉛（１００質量％）に対する含有量の上限としては、１質量％が好ましく、０．５質量％がより好ましい。カーボンブラックの含有量を上記上限以下とすることで、電解反応を抑制し、充電効率をより良くすることができる。
【００２９】
なお、各成分の含有量は、満充電状態（ＳＯＣ１００％）における含有量とする。鉛蓄電池を満充電状態にする充電条件は以下の通りである。液式（ベント式）電池の場合、２５℃、水槽中、０．２Ｃで２．５Ｖ／セルに達するまで定電流充電をおこなった後、さらに０．２Ｃで２時間、定電流充電を行う。制御弁式（密閉式）電池の場合、２５℃、気槽中、０．２Ｃ、２．２３Ｖ／セルの定電流定電圧充電を行い、定電圧充電時の充電電流が１ｍＣ以下になった時点で充電を終了する。なお、１Ｃは、電池の公称容量を１時間で放電する電流値であり、例えば公称容量が３０Ａｈの電池であれば１Ｃは３０Ａである。
【００３０】
負極合剤には、その他、必要に応じて、カーボンブラック以外の炭素質材料、硫酸バリウム、リグニン等の他の添加剤を含有させることができる。
【００３１】
（負極の製造方法）
負極板は、未化成の負極板を化成処理することにより得られる。未化成の負極板は、通常、負極活物質の原料となる一酸化鉛を主成分とする鉛粉末を用いて作製される。具体的には、負極集電体に負極合剤ペーストを充填し、常法に従って熟成及び乾燥することにより未化成の負極板を作製する。負極合剤ペーストは、例えば、一酸化鉛を主成分とする鉛粉末に添加剤としてカーボンブラックとリグニンと硫酸バリウムとを所定の比率で混合した後、水と５０％希硫酸を所定の比率で混合することにより得ることができる。未化成の負極板の熟成及び乾燥は、室温より高温かつ高湿度で行うことが好ましい。
【００３２】
得られた未化成の負極板を化成処理することにより、鉛粉末が海綿状鉛となった負極板が得られる。化成は、鉛蓄電池の電槽内の硫酸を含む電解液中に、未化成の負極板を含む極板群を浸漬させた状態で、極板群を充電することにより行うことができる。ただし、化成は、鉛蓄電池又は極板群の組み立て前に行ってもよい。化成により、海綿状鉛が生成し、負極板として用いることができる。
＜鉛蓄電池＞
本発明の一実施形態に係る鉛蓄電池は、負極としての負極板と、正極としての正極板と、電解液とを備える。負極板と正極板との間にはセパレータが配置される。負極板、正極板及びセパレータは、電解液中に浸漬している。当該鉛蓄電池は、液式鉛蓄電池でもよく、制御弁式鉛蓄電池でもよいが、液式鉛蓄電池であることが好ましい。
【００３３】
（負極板）
負極板は、上述した本発明の一実施形態に係る鉛蓄電池用負極が用いられる。
【００３４】
（正極板）
正極板は、ペースト式、クラッド式等に分類できる。
【００３５】
ペースト式正極板は、通常、格子板状の正極集電体と、正極合剤とを具備する。正極合剤は、正極集電体に保持されている。正極集電体は、負極集電体と同様に形成すればよく、鉛又は鉛合金の鋳造や、鉛又は鉛合金シートの加工により形成することができる。
【００３６】
クラッド式正極板は、複数の多孔質のチューブと、各チューブ内に挿入される芯金と、芯金が挿入されたチューブ内に充填される正極合剤と、複数のチューブを連結する連座とを具備する。
【００３７】
正極集電体に用いる鉛合金としては、耐食性及び機械的強度の点で、Ｐｂ−Ｃａ系合金、Ｐｂ−Ｃａ−Ｓｎ系等が好適である。正極集電体は、組成の異なる鉛合金層を有してもよく、鉛合金層は複数でもよい。芯金には、Ｐｂ−Ｓｂ系合金を用いることが好ましい。
【００３８】
正極合剤は、正極活物質（通常、二酸化鉛又は硫酸鉛）を含む。正極合剤は、正極活物質に加え、必要に応じて、硫酸スズ、鉛丹などの添加剤を含んでもよい。
【００３９】
未化成のペースト式正極板は、負極板の場合と同様に、正極集電体に、常法によって得られた正極合剤ペーストを充填し、熟成及び乾燥することにより得られる。正極合剤ペーストは、鉛粉、添加剤、水、硫酸等を混練することで調製することができる。その後、未化成の正極板を化成する。クラッド式正極板は、芯金が挿入された多孔質なガラスチューブに鉛粉又はスラリー状の鉛粉を充填し、複数のチューブを連座で結合することにより形成される。
【００４０】
（電解液）
電解液は、硫酸を含む水溶液である。この電解液は、ナトリウムイオンを含むことが好ましい。電解液におけるナトリウムイオンの含有量の上限としては、例えば４０ｍｍｏｌ／Ｌであってもよいが、３０ｍｍｏｌ／Ｌが好ましく、２０ｍｍｏｌ／Ｌ又は１５ｍｍｏｌ／Ｌがより好ましいこともある。ナトリウムイオンの含有量を上記上限以下とすることで、充電効率をより良好にすることができる。一方、電解液がナトリウムイオンを含有する場合、その含有量は、０ｍｍｏｌ／Ｌ超であればよいが、この含有量の下限としては、０．１ｍｍｏｌ／Ｌが好ましく、１ｍｍｏｌ／Ｌがより好ましく、３ｍｍｏｌ／Ｌ、５ｍｍｏｌ／Ｌ又は１０ｍｍｏｌ／Ｌがさらに好ましいこともある。ナトリウムイオンの含有量を上記下限以上とすることで、電解液の減少を抑制できる傾向にある。
【００４１】
ナトリウムイオンは、例えば硫酸ナトリウム、炭酸ナトリウム、炭酸水素ナトリウム等の塩として電解液に添加することで、電解液に含有させることができる。
【００４２】
電解液には、ナトリウムイオン以外の金属イオンがさらに含有していてもよい。但し、電解液におけるナトリウムイオン以外の金属イオンの合計含有量の上限としては、７０ｍｍｏｌ／Ｌが好ましいことがあり、５０ｍｍｏｌ／Ｌがより好ましいことがあり、２０ｍｍｏｌ／Ｌがさらに好ましいこともある。
【００４３】
電解液は、必要に応じてゲル化させていてもよい。ゲル化の程度は、特に限定されない。流動性を有するゾルからゲル状態の電解液を用いてもよく、流動性を有さないゲル状態の電解質を用いてもよい。満充電状態の鉛蓄電池における電解液の２０℃における比重の下限は、例えば１．２５ｇ／ｃｍ３であり、１．２８ｇ／ｃｍ３が好ましい。一方、この比重の上限は、例えば１．３５ｇ／ｃｍ３であり、１．３２ｇ／ｃｍ３が好ましい。
【００４４】
（セパレータ）
セパレータには、不織布シート、微多孔膜等が用いられる。負極板と正極板との間に介在させるセパレータの厚さや枚数は、極間距離に応じて適宜選択すればよい。不織布シートは、ポリマー繊維やガラス繊維を主体とするシートであり、例えば６０質量％以上が繊維成分で形成されている。一方、微多孔膜は、例えばポリマー粉末、シリカ粉末及びオイルを含む組成物をシート状に押し出し成形した後、オイルを抽出して細孔を形成することにより得られる。セパレータを構成する材料は、耐酸性を有するものが好ましく、ポリマー成分としては、ポリエチレン、ポリプロピレン等のポリオレフィンが好ましい。
【００４５】
（用途）
当該鉛蓄電池は、充電効率が良い。従って、当該鉛蓄電池は、自動車用等、一般的な鉛蓄電池が使用される各種用途に幅広く用いることができる。特に、多数の充放電が繰り返され、優れた充電効率が要求されるアイドリングストップ車用として好適に用いることができる。
【００４６】
図１に、本発明の実施形態に係る鉛蓄電池の一例の外観を示す。鉛蓄電池１は、極板群１１、電解液（図示せず）及びこれらを収容する電槽１２を具備する。電槽１２内は、隔壁１３により、複数のセル室１４に仕切られている。各セル室１４には、極板群１１が１つずつ収納されている。電槽１２の開口部は、負極端子１６及び正極端子１７を具備する蓋１５で密閉されている。蓋１５には、セル室毎に液口栓１８が設けられている。補水の際には、液口栓１８を外して補水液が補給される。液口栓１８は、セル室１４内で発生したガスを電池外に排出する機能を有してもよい。
【００４７】
極板群１１は、それぞれ複数枚の負極板２及び正極板３を、セパレータ４を介して積層することにより構成されている。ここでは、負極板２を収容する袋状セパレータ４を示すが、セパレータの形態は特に限定されない。電槽１２の一方の端部に位置するセル室１４では、複数の負極板２を並列接続する負極棚６が貫通接続体８に接続され、複数の正極板３を並列接続する正極棚５が正極柱７に接続されている。正極柱７は蓋１５の外部の正極端子１７に接続されている。電槽１２の他方の端部に位置するセル室１４では、負極棚６に負極柱９が接続され、正極棚５に貫通接続体８が接続される。負極柱９は蓋１５の外部の負極端子１６と接続されている。各々の貫通接続体８は、隔壁１３に設けられた貫通孔を通過して、隣接するセル室１４の極板群１１同士を直列に接続している。
【００４８】
本発明は上記実施形態に限定されるものではなく、上記態様の他、種々の変更、改良を施した態様で実施することができる。例えば、上記実施形態においては、正極及び負極をそれぞれ正極板及び負極板として説明したが、正極及び負極は、それぞれ板状に限定されるものではない。
【実施例】
【００４９】
以下、実施例によって本発明をさらに具体的に説明するが、本発明は以下の実施例に限定されるものではない。
【００５０】
＜実施例１＞
（１）未化成の負極板の作製
一酸化鉛を主成分とする鉛粉末に、添加剤としてＤＢＰ吸油量が１５０ｍＬ／１００ｇ、比表面積が１０７ｍ２／ｇのカーボンブラックと質量平均分子量が６０００のリグニンと平均一次粒子径が０．３μｍの硫酸バリウムとを所定の比率で混合した。この混合物にさらに水と５０％希硫酸とを所定の比率で加えて混練し、負極合剤ペーストを得た。負極合剤ペーストを、Ｐｂ−Ｃａ−Ｓｎ合金製のエキスパンド格子の網目部に充填し、熟成及び乾燥し、未化成の負極板を得た。なお、カーボンブラックは、化成後に満充電した鉛蓄電池の負極合剤における鉛に対する含有量が０．３質量％になるように、負極合剤ペーストに配合した。
【００５１】
（２）未化成の正極板の作製
原料の一酸化鉛を主成分とする鉛粉と水と５０％希硫酸とを所定の比率にて混合して、正極合剤ペーストを得た。正極合剤ペーストを、Ｐｂ−Ｃａ−Ｓｎ合金製のエキスパンド格子の網目部に充填し、常法に従って熟成及び乾燥し、未化成の正極板を得た。
【００５２】
（３）電解液の調製
水に硫酸及び硫酸ナトリウムと炭酸ナトリウムとの混合物を添加し、ナトリウムイオンの含有量が２０ｍｍｏｌ／Ｌの電解液を調製した。
【００５３】
（４）鉛蓄電池の作製
未化成の負極板を、ポリエチレン製の微多孔膜で形成された袋状セパレータに収容し、未化成の負極板７枚と未化成の正極板６枚を同極同士の極板を集合溶接して極板群を形成した。極板群をポリプロピレン製の電槽に収容して、極板群を直列で溶接をし、電解液を注液して電槽内で化成を施し、実施例１の液式の鉛蓄電池を組み立てた。
【００５４】
＜実施例２〜１２及び比較例１〜７＞
用いたカーボンブラックのＤＢＰ吸油量及び比表面積を表１に記載の通りとしたこと以外は実施例１と同様にして、実施例２〜１２及び比較例１〜７の鉛蓄電池を組み立てた。なお、各実施例及び比較例において、カーボンブラックのＤＢＰ吸油量及び比表面積は、ＤＢＰ吸油量及び比表面積の異なる市販のカーボンブラックを単独で、又は複数種を混合することにより調整した。
【００５５】
＜実施例１３〜１６＞
用いたカーボンブラックのＤＢＰ吸油量及び比表面積、並びに電解液中のナトリウムイオンの含有量を表２に記載の通りとしたこと以外は実施例１と同様にして、実施例１３〜１６の鉛蓄電池を組み立てた。
【００５６】
［評価］
＜アイドリングストップ（ＩＳ）寿命＞
各鉛蓄電池に対して、以下の要領でアイドリングストップ寿命試験を実施した。０℃の雰囲気下で、３００Ａ×１．０秒間の放電と、２５Ａ×２５秒間の放電と、１４．０Ｖ×３０秒間の充電を３０サイクル繰り返す毎に６ｈの微小電流（２０ｍＡ）放電をした。なお、微小電流放電は、エンジン停止時の暗電流放電を模擬している。上記サイクル３０サイクルと６ｈの微小電流放電とを繰り返し、３００Ａ放電時の放電電圧が７．２Ｖ未満になった時点を寿命とした。ＩＳ寿命が長い場合と、充電効率が優れると判断できる。
【００５７】
＜減液量＞
上記ＩＳ寿命試験の前後で、電池の重量を測定してその重量の減少量を減液量とした。
【００５８】
各評価結果を表１、２に示す。なお、表１における各評価結果は、比較例７を基準（１００％）とした相対値として示す。また、表２における各評価結果は、実施例１６を基準（１００％）とした相対値として示す。
【００５９】
【表１】
2020053168.tif 000003
【００６０】
【表２】
2020053168.tif 000004
【００６１】
表１に示されるように、実施例１〜１２の鉛蓄電池は、いずれもＩＳ寿命が１１０％以上であり、充電効率が良好な結果となった。また、各実施例においては、減液量も少なく、特に、カーボンブラックの比表面積が小さい場合、減液量がより小さくなる傾向が示された。一方、カーボンブラックのＤＢＰ吸油量と比表面積との積が１６，０００ｍＬ・ｍ２／１００ｇ２未満の比較例１、２及び上記積が２８，０００ｍＬ・ｍ２／１００ｇ２超の比較例３〜７の鉛蓄電池は、いずれもＩＳ寿命が１１０％未満であり、充電効率が不十分な結果となった。
【００６２】
また、表２に示されるように、電解液中のナトリウムイオンの含有量を少なくすることで、ＩＳ寿命が長くなり、充電効率がより高まる結果となった。一方、電解液中のナトリウムイオンの含有量が多い方が、減液量は少ないことがわかる。
【産業上の利用可能性】
【００６３】
本発明の鉛蓄電池は、自動車、バイク、電動車両（フォークリフトなど）、産業用蓄電装置などの電源として用いられ、特にアイドリングストップ車用の電源として好適に用いられる。
【符号の説明】
【００６４】
１  鉛蓄電池
２  負極板
３  正極板
４  セパレータ
５  正極棚
６  負極棚
７  正極柱
８  貫通接続体
９  負極柱
１１  極板群
１２  電槽
１３  隔壁
１４  セル室
１５  蓋
１６  負極端子
１７  正極端子
１８  液口栓
【図１】
2020053168.tif 000005